(57)【要約】【課題】  下水処理場における下水余剰汚泥や下水消化汚泥のように繊維分の少ない所謂難脱水汚泥に対し、脱水ケーキ含水率低下の要求を満足し、同時に架橋あるいは分岐した水溶性高分子の難点とされる薬剤添加量の増加にも対応でき、コスト増加を抑制可能な汚泥脱水剤を提供する。【解決手段】定義１あるいは定義２で表される電荷内包率３５％以上９０％以下のカチオン性官能基を有する水溶性高分子（Ａ）、アミジン系水溶性高分子（Ｂ）、カチオン性水溶性高分子（Ｃ）、両性水溶性高分子（Ｄ）および酸性物質（Ｅ）からなる水溶性高分子組成物であって、前記水溶性カチオン性高分子（Ａ）は、特定の単量体と高分子構造改質剤からなる共重合物であり、これら水溶性高分子の配合物によって達成できる。 【選択図】  なし【特許請求の範囲】
【請求項１】
下記定義１あるいは定義２で表される電荷内包率３５％以上９０％以下のカチオン性官能基を有する水溶性高分子（Ａ）、下記一般式（１）及び／または又は一般式（２）で表される構造単位を有するアミジン系水溶性高分子（Ｂ）、下記一般式（３）で表される単量体を必須として含有する単量体あるいは単量体混合物を重合したものであるカチオン性水溶性高分子（Ｃ）、下記一般式（３）で表わされる単量体と下記一般式（４）で表わされる単量体を必須とする単量体混合物を重合したものである両性水溶性高分子（Ｄ）および酸性物質（Ｅ）からなる水溶性高分子組成物。
定義１）水溶性カチオン性高分子および両性でかつカチオン性単量体とアニオン性単量体共重合率の差が正である水溶性両性高分子の場合
電荷内包率[％]＝（１−α／β）×１００
αは酢酸にてｐＨ４．０に調整した水溶性カチオン性高分子あるいは両性水溶性高分子水溶液をポリビニルスルホン酸カリウム水溶液にて滴定した滴定量。βは酢酸にてｐＨ４．０に調整した水溶性カチオン性高分子あるいは両性水溶性高分子水溶液にポリビニルスルホン酸カリウム水溶液を前記水溶性カチオン性高分子あるいは両性水溶性高分子の電荷の中和を行うに十分な量加え、その後ポリジアリルジメチルアンモニウムクロライド水溶液にて滴定した滴定量をブランク値から差し引いた滴定量。ここでブランク値とは、水溶性カチオン性高分子あるいは両性水溶性高分子水溶液無添加時にポリビニルスルホン酸カリウム水溶液をポリジアリルジメチルアンモニウムクロライド水溶液にて滴定した滴定量である。
定義２）両性でかつカチオン性単量体とアニオン性単量体の共重合率の差が負である水溶性高分子の場合
電荷内包率[％]＝（１−α／β）×１００
αはアンモニアにてｐＨ１０．０に調整した水溶性両性高分子水溶液をポリジアリルジメチルアンモニウムクロライド水溶液にて滴定した滴定量。βはアンモニアにてｐＨ１０．０に調整した水溶性両性高分子水溶液にポリジアリルジメチルアンモニウムクロライド水溶液を前記水溶性両性高分子の電荷の中和を行うに十分な量加え、その後ポリビニルスルホン酸カリウム水溶液にて滴定した滴定量をブランク値から差し引いた滴定量。ここでブランク値とは、水溶性両性高分子水溶液無添加時にジアリルジメチルアンモニウムクロライド水溶液をポリビニルスルホン酸カリウム水溶液にて滴定した滴定量である。
【化１】
2010222505.tif 000015
一般式（１）
Ｒ１は水素またはメチル基、Ｈ＋Ｚ−は無機酸および／または有機酸を表し、
未中和時Ｈ＋Ｚ−＝０である。
【化２】
2010222505.tif 000016
一般式（２）
Ｒ２、Ｒ３は水素またはメチル基、Ｈ＋Ｚ−は無機酸および／または有機酸を表し、
未中和時Ｈ＋Ｚ−＝０である。
【請求項２】
前記水溶性高分子（Ａ）が、下記一般式（３）で表される単量体１ｍｏｌ％以上１００ｍｏｌ％以下、下記一般式（４）で表される単量体０ｍｏｌ％以上５０ｍｏｌ％以下、水溶性の非イオン性単量体０ｍｏｌ％以上５０ｍｏｌ％以下からなることを特徴とした請求項１に記載の水溶性高分子組成物。
【化３】
2010222505.tif 000017
一般式（３）
Ｒ４は水素又はメチル基、Ｒ５、Ｒ６は炭素数１〜３のアルキル基、アルコキシル基あるいはベンジル基、Ｒ７は水素、炭素数１〜３のアルキル基、アルコキシル基あるいはベンジル基であり、同種でも異種でも良い。ＡはＯまたはＮＨ、Ｂは炭素数２〜４のアルキレン基またはアルコキシレン基、Ｘ１−は陰イオンをそれぞれ表す。
【化４】
2010222505.tif 000018
一般式（４）
Ｒ８は水素またはＣＨ２ＣＯＯＹ２、Ｒ９は水素、メチル基またはＣＯＯＹ２、ＱはＳＯ３−、Ｃ６Ｈ４ＳＯ３−、ＣＯＮＨＣ（ＣＨ３）２ＣＨ２ＳＯ３−、Ｃ６Ｈ４ＣＯＯ−あるいはＣＯＯ−であり、Ｙ１、Ｙ２は水素または陽イオンをそれぞれ表す。
【請求項３】
前記カチオン性水溶性高分子（Ｃ）が一般式（３）で表される単量体を１ｍｏｌ％以上１００ｍｏｌ％以下の範囲で有し、かつ両性水溶性高分子（Ｄ）が、一般式（３）で表される単量体１ｍｏｌ％以上９９ｍｏｌ％以下、一般式（４）で表される単量体１ｍｏｌ％以上９９ｍｏｌ％以下、水溶性の非イオン性単量体０ｍｏｌ％以上９８ｍｏｌ％以下の範囲で有することを特徴とした請求項１あるいは２に記載の水溶性高分子組成物。
【請求項４】
前記水溶性高分子組成物の０．１重量％水溶液のｐＨが４．０以下であることを特徴とする請求項１〜３のいずれかに記載の水溶性高分子組成物。
【請求項５】
前記水溶性高分子（Ａ）、アミジン系水溶性高分子（Ｂ）、カチオン性水溶性高分子（Ｃ）および両性水溶性高分子（Ｄ）の質量混合比が、（Ａ）：（Ｂ）：（Ｃ）：（Ｄ）＝４０〜８５：５〜５０：５〜５０：５〜５０の範囲であることを特徴とする請求項１〜４のいずれかに記載の水溶性高分子組成物。
【請求項６】
粉末からなることを特徴とする請求項１〜５のいずれかに記載の水溶性高分子組成物。
【請求項７】
前記水溶性高分子（Ａ）が、界面活性剤により水に非混和性有機液体を連続相、カチオン性単量体および複数の不飽和二重結合を有する多官能性単量体を必須として含む単量体混合物水溶液を分散相となるよう乳化し重合した後、得られる油中水滴型エマルジョン状液体を乾燥し得られるものであることを特徴とする請求項１〜６のいずれかに記載の水溶性高分子組成物。
【請求項８】
請求項１〜７のいずれかに記載の水溶性高分子組成物を汚泥脱水剤として使用することを特徴とする水溶性高分子組成物の使用方法。
【発明の詳細な説明】
【技術分野】
【０００１】
本発明は、水溶性高分子組成物およびそれを用いた汚泥脱水方法に関するものであり、詳しくは電荷内包率３５％以上９０％以下のカチオン性官能基を有する水溶性高分子（Ａ）、アミジン系水溶性高分子（Ｂ）、カチオン性水溶性高分子（Ｃ）、カチオン性官能基およびアニオン性官能基を有する両性水溶性高分子（Ｄ）および酸性物質（Ｅ）からなる水溶性高分子組成物に関するものであり、またそれを使用した汚泥の脱水方法に関する。
【背景技術】
【０００２】
従来、下水、し尿等で生じる有機性汚泥の脱水に対しては、カチオン性高分子凝集剤が広く使用され、その後両性高分子凝集剤が提案されている（特許文献１）。近年では下水処理場が脱水ケーキの含水率低下を要求する傾向が強く、上記の単なるカチオン性あるいは両性高分子では対応ができない状況である。また下水余剰汚泥や下水消化汚泥のように繊維分の少ない所謂難脱水汚泥では、特別の性能を要する凝集剤が必要になり、二種以上配合凝集剤が提案される所以である。例えば特許文献２は、メタアクリル系カチオンポリマー（Ａ）と（メタ）アクリル系両性ポリマーが、特許文献３ではカチオン性高分子（Ａ）と、酸基の３〜３０モル％がアルカリにより中和されてなるアニオン性単量体単位を含む両性高分子（Ｂ）の配合が、さらに特許文献４では、カチオン化度を規定し、カチオン性基とアニオン性基の比率を規定した両性高分子との配合をそれぞれ提案している。これらは上記謂難脱水汚泥の処理を意図したものであるが、下水処理場の脱水ケーキ含水率低下の要求には到底満足されるものではない。また上記謂難脱水汚泥には、架橋あるいは分岐した水溶性高分子が有効とされているが（特許文献５など）、薬剤添加量が増加し処理コストを押し上げるのが問題となっている。
【特許文献１】特開昭６３−２６０９２８号公報
【特許文献２】特開平８−１１２５０４号公報
【特許文献３】特開２０００−２１８２９７号公報
【特許文献４】特開平９−５７２９９号公報
【特許文献５】特許３２１８５７８号公報
【発明の開示】
【発明が解決しようとする課題】
【０００３】
本発明の課題は、下水処理場における下水余剰汚泥や下水消化汚泥のように繊維分の少ない所謂難脱水汚泥に対し、脱水ケーキ含水率低下の要求を満足し、
同時に架橋あるいは分岐した水溶性高分子の難点とされる薬剤添加量の増加にも対応でき、コスト増加を抑制可能な汚泥脱水剤を開発することである。
【課題を解決するための手段】
【０００４】
上記の問題を解決するために鋭意検討した結果、以下に述べる発明に達した。すなわち請求項１の発明は、下記定義１あるいは定義２で表される電荷内包率３５％以上９０％以下のカチオン性官能基を有する水溶性高分子（Ａ）、下記一般式（１）及び／または又は一般式（２）で表される構造単位を有するアミジン系水溶性高分子（Ｂ）、下記一般式（３）で表される単量体を必須として含有する単量体あるいは単量体混合物を重合したものであるカチオン性水溶性高分子（Ｃ）、下記一般式（３）で表わされる単量体と下記一般式（４）で表わされる単量体を必須とする単量体混合物を重合したものである（Ｄ）および酸性物質（Ｅ）からなる水溶性高分子組成物である。
定義１）水溶性カチオン性高分子および両性でかつカチオン性単量体とアニオン性単量体共重合率の差が正である水溶性両性高分子の場合
電荷内包率[％]＝（１−α／β）×１００
αは酢酸にてｐＨ４．０に調整した水溶性カチオン性高分子あるいは両性水溶性高分子水溶液をポリビニルスルホン酸カリウム水溶液にて滴定した滴定量。βは酢酸にてｐＨ４．０に調整した水溶性カチオン性高分子あるいは両性水溶性高分子水溶液にポリビニルスルホン酸カリウム水溶液を前記水溶性カチオン性高分子あるいは両性水溶性高分子の電荷の中和を行うに十分な量加え、その後ポリジアリルジメチルアンモニウムクロライド水溶液にて滴定した滴定量をブランク値から差し引いた滴定量。ここでブランク値とは、水溶性カチオン性高分子あるいは両性水溶性高分子水溶液無添加時にポリビニルスルホン酸カリウム水溶液をポリジアリルジメチルアンモニウムクロライド水溶液にて滴定した滴定量である。
定義２）両性でかつカチオン性単量体とアニオン性単量体の共重合率の差が負である水溶性高分子の場合
電荷内包率[％]＝（１−α／β）×１００
αはアンモニアにてｐＨ１０．０に調整した水溶性両性高分子水溶液をポリジアリルジメチルアンモニウムクロライド水溶液にて滴定した滴定量。βはアンモニアにてｐＨ１０．０に調整した水溶性両性高分子水溶液にポリジアリルジメチルアンモニウムクロライド水溶液を前記水溶性両性高分子の電荷の中和を行うに十分な量加え、その後ポリビニルスルホン酸カリウム水溶液にて滴定した滴定量をブランク値から差し引いた滴定量。ここでブランク値とは、水溶性両性高分子水溶液無添加時にジアリルジメチルアンモニウムクロライド水溶液をポリビニルスルホン酸カリウム水溶液にて滴定した滴定量である。
【化１】
2010222505.tif 000002
一般式（１）
Ｒ１は水素またはメチル基、Ｈ＋Ｚ−は無機酸および／または有機酸を表し、
未中和時Ｈ＋Ｚ−＝０である。
【化２】
2010222505.tif 000003
一般式（２）
Ｒ２、Ｒ３は水素またはメチル基、Ｈ＋Ｚ−は無機酸および／または有機酸を表し、
未中和時Ｈ＋Ｚ−＝０である。
【０００５】
請求項２の発明は、前記水溶性高分子（Ａ）が、下記一般式（３）で表される単量体１ｍｏｌ％以上１００ｍｏｌ％以下、下記一般式（４）で表される単量体０ｍｏｌ％以上５０ｍｏｌ％以下、水溶性の非イオン性単量体０ｍｏｌ％以上５０ｍｏｌ％以下からなることを特徴とした請求項１に記載の水溶性高分子組成物である。
【化３】
2010222505.tif 000004
一般式（３）
Ｒ４は水素又はメチル基、Ｒ５、Ｒ６は炭素数１〜３のアルキル基、アルコキシル基あるいはベンジル基、Ｒ７は水素、炭素数１〜３のアルキル基、アルコキシル基あるいはベンジル基であり、同種でも異種でも良い。ＡはＯまたはＮＨ、Ｂは炭素数２〜４のアルキレン基またはアルコキシレン基、Ｘ１−は陰イオンをそれぞれ表す。
【化４】
2010222505.tif 000005
一般式（４）
Ｒ１２は水素またはＣＨ２ＣＯＯＹ２、Ｒ１３は水素、メチル基またはＣＯＯＹ２、ＱはＳＯ３−、Ｃ６Ｈ４ＳＯ３−、ＣＯＮＨＣ（ＣＨ３）２ＣＨ２ＳＯ３−、Ｃ６Ｈ４ＣＯＯ−あるいはＣＯＯ−であり、Ｙ１、Ｙ２は水素または陽イオンをそれぞれ表す。
【０００６】
請求項３の発明は、前記カチオン系水溶性高分子（Ｃ）が一般式（３）で表される単量体を１ｍｏｌ％以上１００ｍｏｌ％以下の範囲で有し、かつ両性水溶性高分子（Ｄ）が、一般式（３）で表される単量体１ｍｏｌ％以上９９ｍｏｌ％以下、一般式（４）で表される単量体１ｍｏｌ％以上９９ｍｏｌ％以下、水溶性の非イオン性単量体０ｍｏｌ％以上９８ｍｏｌ％以下の範囲で有することを特徴とした請求項１あるいは２に記載の水溶性高分子組成物である。
【０００７】
請求項４の発明は、前記水溶性高分子組成物の０．１重量％水溶液のｐＨが４．０以下であることを特徴とする請求項１〜３のいずれかに記載の水溶性高分子組成物である。
【０００８】
請求５の発明は、前記水溶性高分子（Ａ）、アミジン系水溶性高分子（Ｂ）、カチオン性水溶性高分子（Ｃ）および両性水溶性高分子（Ｄ）の質量混合比が、（Ａ）：（Ｂ）：（Ｃ）：（Ｄ）＝４０〜８５：５〜５０：５〜５０：５〜５０の範囲であることを特徴とする請求項１〜４のいずれかに記載の水溶性高分子組成物である。
【０００９】
請求項６の発明は、粉末からなることを特徴とする請求項１〜５のいずれかに記載の水溶性高分子組成物である。
【００１０】
請求項７の発明は、前記水溶性高分子（Ａ）が、界面活性剤により水に非混和性有機液体を連続相、カチオン性単量体および複数の不飽和二重結合を有する多官能性単量体を必須として含む単量体混合物水溶液を分散相となるよう乳化し重合した後、得られる油中水滴型エマルジョン状液体を乾燥し得られるものであることを特徴とする請求項１〜６のいずれかに記載の水溶性高分子組成物である。
【００１１】
請求項８の発明は、  請求項１〜７のいずれかに記載の水溶性高分子組成物を汚泥脱水剤として使用することを特徴とする水溶性高分子組成物の使用方法である。
【発明の効果】
【００１２】
本発明は定義で表される電荷内包率３５％以上９０％以下のカチオン性官能基を有する水溶性高分子（Ａ）、下記一般式（１）及び／または又は一般式（２）で表される構造単位を有するアミジン系水溶性高分子（Ｂ）、下記一般式（３）で表される単量体を必須として含有する単量体あるいは単量体混合物を重合したものであるカチオン性水溶性高分子（Ｃ）、下記一般式（３）で表わされる単量体と下記一般式（４）で表わされる単量体を必須とする単量体混合物を重合したものである両性水溶性高分子（Ｄ）および酸性物質（Ｅ）からなる水溶性高分子組成物であることを特徴とする。この水溶性高分子組成物は、下水処理場における下水余剰汚泥や下水消化汚泥のように繊維分の少ない所謂難脱水汚泥に対し、脱水ケーキ含水率低下の要求を満足し、同時に架橋あるいは分岐した水溶性高分子の難点とされる薬剤添加量の増加にも対応でき、コスト増加を抑制可能である。
【化１】
2010222505.tif 000006
一般式（１）
Ｒ１は水素またはメチル基、Ｈ＋Ｚ−は無機酸および／または有機酸を表し、
未中和時Ｈ＋Ｚ−＝０である。
【化２】
2010222505.tif 000007
一般式（２）
Ｒ２、Ｒ３は水素またはメチル基、Ｈ＋Ｚ−は無機酸および／または有機酸を表し、
未中和時Ｈ＋Ｚ−＝０である。
【化３】
2010222505.tif 000008
一般式（３）
Ｒ４は水素又はメチル基、Ｒ５、Ｒ６は炭素数１〜３のアルキル基、アルコキシル基あるいはベンジル基、Ｒ７は水素、炭素数１〜３のアルキル基、アルコキシル基あるいはベンジル基であり、同種でも異種でも良い。ＡはＯまたはＮＨ、Ｂは炭素数２〜４のアルキレン基またはアルコキシレン基、Ｘ１−は陰イオンをそれぞれ表す。
【化４】
2010222505.tif 000009
一般式（４）
Ｒ１２は水素またはＣＨ２ＣＯＯＹ２、Ｒ１３は水素、メチル基またはＣＯＯＹ２、ＱはＳＯ３−、Ｃ６Ｈ４ＳＯ３−、ＣＯＮＨＣ（ＣＨ３）２ＣＨ２ＳＯ３−、Ｃ６Ｈ４ＣＯＯ−あるいはＣＯＯ−であり、Ｙ１、Ｙ２は水素または陽イオンをそれぞれ表す。
【発明を実施するための最良の形態】
【００１３】
はじめに電荷内包率３５％以上９０％以下であるカチオン性水溶性高分子（Ａ）に関して説明する。電荷内包率は、以下のように定義される。すなわち
定義１）水溶性カチオン性高分子および両性でかつカチオン性単量体とアニオン性単量体共重合率の差が正である水溶性両性高分子の場合
電荷内包率[％]＝（１−α／β）×１００
αは酢酸にてｐＨ４．０に調整した水溶性カチオン性高分子あるいは両性水溶性高分子水溶液をポリビニルスルホン酸カリウム水溶液にて滴定した滴定量。βは酢酸にてｐＨ４．０に調整した水溶性カチオン性高分子あるいは両性水溶性高分子水溶液にポリビニルスルホン酸カリウム水溶液を前記水溶性カチオン性高分子あるいは両性水溶性高分子の電荷の中和を行うに十分な量加え、その後ポリジアリルジメチルアンモニウムクロライド水溶液にて滴定した滴定量をブランク値から差し引いた滴定量。ここでブランク値とは、水溶性カチオン性高分子あるいは両性水溶性高分子水溶液無添加時にポリビニルスルホン酸カリウム水溶液をポリジアリルジメチルアンモニウムクロライド水溶液にて滴定した滴定量である。
定義２）両性でかつカチオン性単量体とアニオン性単量体の共重合率の差が負である水溶性高分子の場合
電荷内包率[％]＝（１−α／β）×１００
αはアンモニアにてｐＨ１０．０に調整した水溶性両性高分子水溶液をポリジアリルジメチルアンモニウムクロライド水溶液にて滴定した滴定量。βはアンモニアにてｐＨ１０．０に調整した水溶性両性高分子水溶液にポリジアリルジメチルアンモニウムクロライド水溶液を前記水溶性両性高分子の電荷の中和を行うに十分な量加え、その後ポリビニルスルホン酸カリウム水溶液にて滴定した滴定量をブランク値から差し引いた滴定量。ここでブランク値とは、水溶性両性高分子水溶液無添加時にジアリルジメチルアンモニウムクロライド水溶液をポリビニルスルホン酸カリウム水溶液にて滴定した滴定量である。
【００１４】
すなわち電荷内包率の高い水溶性高分子は、架橋が高まった水溶性高分子であり、電荷内包率の低い水溶性高分子は、架橋が少ない水溶性高分子であると言える。この理由は、以下の通りに説明される。直鎖状水溶性高分子は、希薄溶液中では、分子はほぼ「伸びきった」形状をしている。一方、架橋性水溶性高分子は、溶液中において粒子状の丸まった形状をしていて、粒子状の内部に存在するイオン性基は、外側には現われにくく、反対電荷との反応も緩慢に起こると考えられる。
【００１５】
ここで架橋性水溶性カチオン性高分子および、両性でかつカチオン性単量体とアニオン性単量体の共重合率の差が正である架橋性水溶性両性高分子に関しては、電荷内包率は以下のようになる。
電荷内包率[％]＝（１−α/β）×１００
滴定量αは、試料である架橋性カチオン性（両性）水溶性高分子に反対電荷を有するポリビニルスルホン酸カリウム水溶液を滴下して行き、水溶性カチオン性（両性）高分子の「表面」（粒子状の表面部）に存在するイオン性基にイオン的静電反応を行わせる操作を意味する。
【００１６】
次に架橋性カチオン性（両性）水溶性高分子の理論的な電荷量を中和するに十分な量以上の反対電荷を有するポリビニルスルホン酸カリウムを添加し、反応時間を十分取ったその後、余剰のポリビニルスルホン酸カリウムをジアリルジメチルアンモニウムクロライド水溶液により滴定する。また別に架橋性カチオン性（両性）水溶性高分子を添加しないでポリビニルスルホン酸カリウム溶液をジアリルジメチルアンモニウムクロライド水溶液により滴定し、ブランク値を出しておき、ブランク値より架橋性カチオン性（両性）水溶性高分子を添加した場合の滴定量を差し引き、この値がβとなる。β値は、架橋性カチオン性（両性）水溶性高分子の化学組成から計算される理論的な電荷量に相当すると考えられる。すなわち架橋性カチオン性（両性）水溶性高分子に対し、反対電荷が多量に存在するので、表面のカチオン性電荷だけでなく、内部の電荷まで静電的な中和反応が行われると考えられる。架橋度が高ければ、αはβに対し小さくなり、（１−α／β）値は、１に比べ大きくなり電荷内包率は大きい（すなわち架橋の度合いは高くなる）。
【００１７】
両性でかつカチオン性単量体とアニオン性単量体の共重合率の差が負である架橋性水溶性両性高分子の電荷内包率に関しても、上記とほぼ同じ内容で説明することができるが、アニオン性基を解離させるためアンモニアでｐＨをアルカリ性にするという違いだけがある。
【００１８】
本発明は、架橋性のイオン性水溶性高分子を使用する場合、電荷内包率３５％以上９０％以下であることが好ましい。電荷内包率３５％より小さい水溶性高分子を汚泥に添加した場合、比較的低い添加量で凝集し含水率は低下するが、添加量の増大とともに汚泥が再分散し、粘性を帯び、汚泥含水率が増大する。電荷内包率３５％以上のものを添加した場合、幅広い添加量範囲で添加の増大とともに巨大で強固なフロックを形成し、著しく汚泥ジの含水率を低下させる。また、９０％より大きいものを添加した場合は、それ以外のものの数倍以上の薬品を添加せねば汚泥の凝集挙動に全く寄与しない。
【００１９】
本発明では上記のような電荷内包率を有する水溶性高分子（Ａ）を製造するため重合時あるいは重合後、架橋性単量体を単量体総量に対し０．０００５〜０．００５０ｍｏｌ％、また好ましくは０．０００８〜０．００２ｍｏｌ％存在させる。架橋性単量体の例としては、Ｎ，Ｎ−メチレンビス（メタ）アクリルアミド、トリアリルアミン、ジメタクリル酸エチレングリコール、ジメタクリル酸ジエチレングリコール、ジメタクリル酸トリエチレングリコール、ジメタクリル酸テトラエチレングリコール、ジメタクリル酸―１，３−ブチレングリコール、ジ（メタ）アクリル酸ポリエチレングリコール、Ｎ−ビニル（メタ）アクリルアミド、Ｎ−メチルアリルアクリルアミド、アクリル酸グリシジル、ポリエチレングリコールジグリシジルエーテル、アクロレイン、グリオキザール、ビニルトリメトキシシランなどがあるが、この場合の架橋剤としては、水溶性ポリビニル化合物がより好ましく、最も好ましいのはＮ，Ｎ−メチレンビス（メタ）アクリルアミドである。またギ酸ナトリウム、イソプロピルアルコール等の連鎖移動剤を併用して使用することも架橋性を調節する手法として効果的である。
【００２０】
カチオン性水溶性高分子（Ｃ）を製造するため使用するカチオン性単量体は、前記一般式（３）で表わされる単量体を必須として含有する単量体あるいは単量体混合物を重合したものである。水溶性高分子（Ａ），水溶性両性高分子（Ｄ）は、前記一般式（３）で表わされる単量体と前記一般式（４）で表わされる単量体を必須として含有する単量体混合物を重合したものである。カチオン性単量体の例は、（メタ）アクリロイルオキシアルキル４級アンモニウム塩：（メタ）アクリロイルオキシエチルトリメチルアンモニウムクロライド、（メタ）アクリロイルオキシエチルジメチルベンジルアンモニウムクロライド、（メタ）アクリロイルオキシ−２−ヒドロキシプロピルトリメチルアンモニウムブロマイドなど（メタ）アクリロイルオキシアルキル３級アミン塩：（メタ）アクリロイルオキシエチルジメチルアミン硫酸塩、（メタ）アクリロイルオキシプロピルジメチルアミン塩酸塩など。（メタ）アクリロイルアミノアルキル４級アンモニウム塩：（メタ）アクリロイルアミノプロピルトリメチルアンモニウムクロライド、（メタ）アクリロイルアミノプロピルトリメチルアンモニウムメチルサルフェートなど。（メタ）アクリロイルアミノ（ヒドロキシ）アルキル３級アミン塩：（メタ）アクリロイルアミノエチルジメチルアミン塩酸塩などである。
【００２１】
水溶性高分子（Ａ）あるいは水溶性両性高分子（Ｄ）を製造するため使用するアニオン性単量体の例は、ビニルスルホン酸、ビニルベンゼンスルホン酸あるいは２−アクリルアミド２−メチルプロパンスルホン酸、メタクリル酸、アクリル酸、イタコン酸、マレイン酸あるいはｐ−カルボキシスチレンなどである。
【００２２】
水溶性高分子（Ａ）、カチオン性水溶性高分子（Ｃ）あるいは両性水溶性高分子（Ｄ）を製造する場合、非イオン性単量体を共重合してもよくその例としては以下のようなものがある。すなわちアクリルアミド、Ｎ，Ｎ−ジメチルアクリルアミド、酢酸ビニル、アクリロニトリル、アクリル酸メチル、（メタ）アクリル酸２−ヒドロキシエチル、ジアセトンアクリルアミド、Ｎ−ビニルピロリドン、Ｎ−ビニルホルムアミド、Ｎ−ビニルアセトアミド、アクリロイルモルホリンなどがあげられる。
【００２３】
水溶性高分子（Ａ）におけるカチオン性単量体のｍｏｌ％は１〜１００ｍｏｌ％、好ましくは４０〜１００ｍｏｌ％、最も好ましくは５０〜１００ｍｏｌ％である。またアニオン性単量体のｍｏｌ％は、０〜５０ｍｏｌ％であり、好ましくは０〜４０ｍｏｌ％であり、最も好ましくは０〜３０ｍｏｌ％である。水溶性の非イオン性単量体構成単位０〜５０ｍｏｌ％である。また分子量は重量平均分子量で５００万〜１５００万であり、好ましくは５００万〜１２００万であり、最も好ましくは７００〜１０００万である。
【００２４】
カチオン性水溶性高分子（Ｃ）におけるカチオン性単量体の量としては、重合後の水溶性高分子がカチオン性を有する範囲であれば特に制限は無いが、前記多官能性単量体を除く全単量体に対してカチオン性単量体の量が１〜９９ｍｏｌ％であることが好ましい。両性水溶性高分子（Ｄ）におけるカチオン性単量体のｍｏｌ％は１〜９９ｍｏｌ％、好ましくは１０〜８０ｍｏｌ％、最も好ましくは２０〜５０ｍｏｌ％である。アニオン性単量体のｍｏｌ％は１〜９９ｍｏｌ％、好ましくは、１〜５０ｍｏｌ％、最も好ましくは１〜３０ｍｏｌ％である。また分子量は重量平均分子量で５００万〜１５００万であり、好ましくは５００万〜１２００万であり、最も好ましくは７００〜１０００万である。
【００２５】
次に配合するアミジン系水溶性高分子（Ｂ）について説明する。この高分子はＮ−ビニルカルボン酸アミドと（メタ）アクリロニトリルとの共重合物の酸による加水分解反応により合成することができる。単量体であるＮ−ビニルカルボン酸アミドの例としては、Ｎ−ビニルホルムアミドやＮ−ビニルアセトアミドなどをあげることができる。また共重合するビニル系ニトリル類としては、アクリロニトリルが最も一般的である。重合法としては、水溶液重合、油中水型エマルジョン重合、油中水型分散重合、塩水中分散重合などによって重合した後、それぞれ水溶液、分散液、エマルジョンあるいは粉末など任意の製品形態にすることができる。加水分解時使用する酸は、無機の強酸が好ましく、例えば塩酸、硝酸あるいはｐ−トルエンスルフォン酸などである。
【００２６】
加水分解後の分子中アミジン基のモル％は、５〜１００モル％であり、好ましくは１０〜１００モル％、最も好ましくは２０〜８０モル％である。非イオン性構造単位は、未加水分解のカルボン酸アミド基と未反応のニトリル基であり、０〜９５モル％であり、好ましくは０〜９０モル％、最も好ましくは２０〜８０モル％である。最も好ましい形態としては、粉末品である。分子量は、１００万〜１０００万であるが、好ましくは２００万〜７００万である。
【００２７】
本発明における水溶性高分子（Ａ）、カチオン性水溶性高分子（Ｂ）、カチオン性水溶性高分子（Ｃ）および両性水溶性高分子（Ｄ）の質量混合比は、（Ａ）：（Ｂ）：（Ｃ）：（Ｄ）＝４０〜８５：５〜５０：５〜５０：５〜５０である。この理由は、アミジン系水溶性高分子（Ｂ）、カチオン性水溶性高分子（Ｃ）、両性水溶性高分子（Ｄ）は水溶性高分子（Ａ）の改良剤として働き、架橋性水溶性高分子の添加量増加を抑制、フロック形成の促進、低含水率化するなどの作用が期待されるからである。水溶性高分子（Ａ）が上記の範囲を下回る場合、難処理汚泥に有効とされる架橋性ポリマーの特性が弱く、有効ではない。また、上記の範囲を超える場合は、改良剤として添加する他のポリマーによる効果が薄くなり、含水率の低下、添加量の低減、強固なフロック形成が期待できない。
【００２８】
水溶性高分子の（Ａ）製品形態としては、輸送コストや他の水溶性高分子と混合することを想定すると粉末状であることが望ましい。粉末状の水溶性高分子（Ａ）は、界面活性剤により水に非混和性有機液体を連続相、カチオン性単量体および複数の不飽和二重結合を有する多官能性単量体を含む単量体水溶液混合物を分散相となるよう乳化し重合した後、得られる油中水滴型エマルジョン状液体を噴霧乾燥するか、あるいはエマルジョン状液体をそのまま乾燥機などに入れ、乾燥しその後、造粒し得ることが出来る。
【００２９】
油中水滴型エマルジョン重合品の製造方法としては、カチオン性単量体、あるいはアニオン性単量体、共重合可能な単量体及びこれら単量体に対し生成した重合体が水溶性を保つモル比で添加した架橋性単量体を含有する単量体混合物を水、少なくとも水と非混和性の炭化水素からなる油状物質、油中水滴型エマルジョンを形成するに有効な量とＨＬＢを有する少なくとも一種類の界面活性剤を混合し、強攪拌し油中水型エマルジョンを形成させ重合することにより合成する。
【００３０】
また分散媒として使用する炭化水素からなる油状物質の例としては、パラフィン類あるいは灯油、軽油、中油などの鉱油、あるいはこれらと実質的に同じ範囲の沸点や粘度などの特性を有する炭化水素系合成油、あるいはこれらの混合物があげられる。含有量としては、油中水型エマルジョン全量に対して２０質量％〜５０質量％の範囲であり、好ましくは２０質量％〜３５質量％の範囲である。
【００３１】
油中水型エマルジョンを形成するために有効な界面活性剤の例としては、ＨＬＢ３〜１０のノニオン性界面活性剤であり、その具体例としては、ソルビタンモノオレ−ト、ソルビタンジオレ−ト、ソルビタントリオレート、ソルビタンモノステアレ−ト、ソルビタンジステアレ−ト、ソルビタンモノラウレ−ト、ソルビタンジラウレ−ト、ソルビタンモノパルミテ−ト、ソルビタンジパルミテ−ト、ポリオキシエチレンソルビタンモノオレート、ポリオキシエチレンソルビタントリオレート、ポリオキシエチレンソルビタンモノステアレート、ポリオキシエチレンステアリルエ−テル、ポリオキシエチレンラウリルエ−テル、ポリオキシエチレンセチルエ−テル、ポリオキシエチレントリデシルエ−テル、ポリオキシエチレンオレイルエ−テル、高分子非イオン性界面活性剤類などがあげられる。これら界面活性剤の添加量としては、油中水型エマルジョン全量に対して０．５〜１０重量％であり、好ましくは１〜５重量％の範囲である。
【００３２】
重合条件は通常、使用する単量体や共重合モル％によって適宜決めていき、温度としては０〜１００℃の範囲で行う。特に油中水型エマルジョン重合法を適用する場合は、２０〜８０℃、好ましくは２０〜６０℃の範囲で行う。重合開始はラジカル重合開始剤を使用する。これら開始剤は油溶性あるいは水溶性のどちらでも良く、アゾ系、過酸化物系、レドックス系いずれでも重合することが可能である。油溶性アゾ系開始剤の例としては、２、２’−アゾビスイソブチロニトリル、１、１’−アゾビス（シクロヘキサンカルボニトリル）、２、２’−アゾビス（２−メチルブチロニトリル）、２、２’−アゾビス（２−メチルプロピオネ−ト）、４、４−アゾビス（４−メトキシ−２、４ジメチル）バレロニトリルなどがあげられる。
【００３３】
水溶性アゾ系開始剤の例としては、２、２’−アゾビス（アミジノプロパン）二塩化水素化物、２、２’−アゾビス〔２−（５−メチル−２−イミダゾリン−２−イル）プロパン〕二塩化水素化物、４、４’−アゾビス（４−シアノ吉草酸）などがあげられる。またレドックス系の例としては、ペルオクソ二硫酸アンモニウムと亜硫酸ナトリウム、亜硫酸水素ナトリウム、トリメチルアミン、テトラメチルエチレンジアミンなどとの組み合わせがあげられる。さらに過酸化物の例としては、ペルオクソ二硫酸アンモニウムあるいはカリウム、過酸化水素,ベンゾイルペルオキサイド、ラウロイルペルオキサイド、オクタノイルペルオキサイド、サクシニックペルオキサイド、t-ブチルペルオキシ２−エチルヘキサノエ−トなどをあげることができる。
【００３４】
単量体の重合濃度は、乳化液重量に対して、２０〜５０重量％の範囲であり、好ましくは２５〜４０重量％の範囲であり、単量体の組成、重合法、開始剤の選択によって適宜重合の濃度と温度を設定する。
【００３５】
一般的な、カチオン性水溶性高分子の油中水滴型エマルジョンを、凝集剤用途として水に溶解して使用する場合、親水性の強い両親媒性共重合物や親水性界面活性剤を添加して油の膜で被われたエマルジョン粒子が水になじみ易くし、中の水溶性高分子が溶解しやすくする処理を行い、水で希釈しそれぞれの用途に用いる。本発明における、油中水滴型エマルジョンにおいても、両親媒性共重合物および親水性界面活性剤を含有することも可能であるが、噴霧乾燥して得られる粉末に不純物が含まれることおよび、噴霧乾燥して得られる粉末を水に溶解して使用する場合、特にＨＬＢ値が１０以上の親水性界面活性剤を含有する場合、理由は明らかではないがおそらくは界面活性剤とカチオン性高分子が複合体を形成するために溶解速度が遅くなるので、含まない物のほうが好ましい。
【００３６】
カチオン性水溶性高分子（Ｃ）、両性水溶性高分子（Ｄ）の重合法としては、水溶液重合、油中水型エマルジョン重合、油中水型分散重合、塩水中分散重合などによって重合した後、それぞれ水溶液、分散液、エマルジョンあるいは粉末など任意の製品形態にすることができる。好ましい形態としては、水溶性高分子（Ａ）と混合に適した粉末状が好ましい。
【００３７】
本発明の水溶性高分子組成物は、０．１質量％濃度の水溶液とした時の水溶液ｐＨが通常４．０以下、好ましくは３．０以下である。水溶液ｐＨが４．０を上回ると十分な性能が得られない。そのため酸性物質を配合する。この理由は二つある。すなわち両性水溶性高分子を配合するため溶液ｐＨが約５〜約９の範囲でイオンコンプレックスを形成し溶液が白濁する。このイオンコンプレックスが生成した状態で汚泥など処理対照に添加すると、性能が低下するためである。またｐＨが５付近より高い範囲では本発明で使用する（メタ）アクリル系水溶性高分子が加水分解を受け、劣化しやすくなる。０．１質量％濃度というのは、処理対照に添加する場合の下限に近い溶液濃度である。これら現象を防止するため水溶液のｐＨは４以下にすることが好ましい。
【００３８】
このような酸性物質の例として、無機あるいは有機の酸として塩酸、硫酸、酢酸、スルファミン酸、クエン酸、フマル酸、コハク酸、アジピン酸などである。これら酸性物質の添加量として水溶性高分子の固形分換算として、５〜２０質量％であり、好ましくは７〜１５質量％であり、０．１質量％濃度に溶解してもｐＨが４以下を確保できる。
【００３９】
本発明の水溶性高分子組成物は、単独で汚泥脱水に使用しても良いが、脱水効果面からより好ましいのは、鉄塩、アルミ塩等の無機多価金属塩と併用する方法である。該無機多価金属塩としては、塩鉄、硫鉄、ポリ鉄、ＰＡＣ、硫酸バンド、石灰などが挙げられる。汚泥に対する本発明の水溶性高分子組成物の添加量は、通常汚泥固形分に対し０．３〜２質量％、好ましくは０．７〜１．５質量％である。また、併用される無機多価金属塩の添加量は、通常汚泥固形分に対し０．２〜０．６質量％である。
【００４０】
本発明の汚泥の脱水方法は、請求項１〜７のいずれかに記載の水溶性高分子組成物を水に溶解した後、汚泥に添加し凝集させ脱水機により脱水する方法である。
【００４１】
本発明の水溶性高分子組成物は、下水、し尿、産業排水の処理で生じる有機性汚泥（いわゆる生汚泥、余剰汚泥、混合生汚泥、消化汚泥、凝沈・浮上汚泥およびこれらの混合物）に通常０．１〜０．２％水溶液として添加される。本発明の水溶性高分子組成物が対象とする汚泥にはとくに限定ないが、繊維分の少ない汚泥、有機分含有量（ＶＳＳ／ＳＳ）の高い汚泥、腐敗度の高い汚泥に対し特に有効であり好ましい。
【００４２】
以下に、実施例によって本発明を具体的に説明する。ただし、本発明は以下の実施例に制約されるものではない。
【００４３】
（合成例１）イオン交換水４５．８５ｇ、５０重量％アクリルアミド水溶液２２０．０６ｇ、８０重量％アクリロイルオキシエチルトリメチルアンモニウムクロリド水溶液９３．７１ｇ、０．２重量％メチレンビスアクリルアミド水溶液０．１９ｇおよび２−プロパノール０．１９ｇを仕込んだ水溶液混合物に、ソルビタンモノオレート５．００ｇおよび沸点１９０℃ないし２３０℃のイソパラフィン１３５．００ｇからなる混合物を加え、モノジナイザーにて１０００ｒｐｍの回転数のもとで１５分間強攪拌しモノマー乳化液を得た。このものを、十字攪拌ペラを取り付けた攪拌機、還流冷却管、温度計、窒素導入管および冷却装置を備えた四つ口セパラブルフラスコに仕込み、十字攪拌ペラで４００ｐｒｍの攪拌条件下内温３０℃で３０分間窒素置換を行った。窒素置換が完了した後、２，２’−アゾビス（４−メトキシ−２，４−ジメチルバレロニトリル）を０．１４８ｇ加え窒素雰囲気下３０℃で２０時間保持し重合を行い、水溶性高分子の油中水型エマルジョンを得た。この油中水型エマルジョンを造粒乾燥装置内に噴霧し、造粒した粉末の水分が５重量％以下になるまで乾燥造粒し、水溶性高分子の粉末を得た。このときの単量体組成はアクリルアミド／アクリロリルオキシトリメチルアンモニウムクロリド＝８０／２０（ｍｏｌ％）である。このものを試料Ａ−１とし、仕込み組成を表１に、及び結果を表２に示す。
【００４４】
（合成例２）合成例１と同様な操作により単量体組成アクリルアミド／アクリロイルオキシエチルトリメチルアンモニウムクロリド＝４０／６０（ｍｏｌ％）からなる油中水型エマルジョンを重合した。このものを試料Ａ−２とし、仕込み組成を表１に、及び結果を表２に示す。
【００４５】
（合成例３）合成例１と同様な操作により単量体組成アクリルアミド／アクリロイルオキシエチルトリメチルアンモニウムクロリド＝２０／８０（ｍｏｌ％）からなる油中水型エマルジョンを重合した。このものを試料Ａ−３とし、仕込み組成を表１に、及び結果を表２に示す。
【００４６】
（合成例４）合成例１と同様な操作により単量体組成アクリルアミド／アクリロイルオキシエチルトリメチルアンモニウムクロリド／メタアクリロイルオキシエチルトリメチルアンモニウムクロリド／アクリル酸＝５０／３９／１／１０（ｍｏｌ％）からなる油中水型エマルジョンを重合した。このものを試料Ａ−４とし、仕込み組成を表１に、及び結果を表２に示す。
【００４７】
（合成例５）合成例１と同様な操作により単量体組成アクリルアミド／アクリロイルオキシエチルトリメチルアンモニウムクロリド＝４０／６０（ｍｏｌ％）からなる油中水型エマルジョンを重合した。このものを試料Ａ−５とし、仕込み組成を表１に、及び結果を表２に示す。
【００４８】
（比較例１）合成例１と同様な操作により単量体組成アクリルアミド／アクリロイルオキシエチルトリメチルアンモニウムクロリド＝４０／６０（ｍｏｌ％）からなる油中水型エマルジョンを重合した。このものを比較−１とし、仕込み組成を表１に、及び結果を表２に示す。
【００４９】
（比較例２）合成例１と同様な操作により単量体組成アクリルアミド／アクリロイルオキシエチルトリメチルアンモニウムクロリド／メタアクリロイルオキシエチルトリメチルアンモニウムクロリド／アクリル酸＝５０／３９／１／１０（ｍｏｌ％）からなる油中水型エマルジョンを重合した。このものを比較−２とし、仕込み組成を表１に、及び結果を表２に示す。
【００５０】
〔試料Ｂ〕アミジン性水溶性高分子として（アミジン構造単位６７モル％、ビニルアミン構造単位６モル％、Ｎ−ビニルホルムアミド構造単位７モル％、アクリロニトリル構造単位１６モル％、分子量３００万）粉末品を調製した。
【００５１】
〔試料Ｃ〕カチオン性水溶性高分子として市販されている粉末品より選択した。組成を表３に示す。
【００５２】
〔試料Ｄ〕両性水溶性高分子として市販されている粉末品より選択した。組成を表３に示す。
【００５３】
水溶性高分子（Ａ）とアミジン系水溶性高分子（Ｂ）とカチオン性水溶性高分子（Ｃ）と両性水溶性高分子（Ｄ）を混合した試料を調整した。混合比（質量比）を表４に記す。
【００５４】
（表１）
2010222505.tif 000010
ＡＡＭ：アクリルアミド
ＤＭＣ：メタクロイルオキシエチルトリメチルアンモニウムクロリド
ＤＭＱ：アクリロイルオキシエチルトリメチルアンモニウムクロリド
ＡＡＣ：アクリル酸
ＭＢＡ：メチレンビスアクリルアミド
【００５５】
（表２）
2010222505.tif 000011
【００５６】
（表３）
2010222505.tif 000012
ＡＡＭ：アクリルアミド
ＤＭＣ：メタクロイルオキシエチルトリメチルアンモニウムクロリド
ＤＭＱ：アクリロイルオキシエチルトリメチルアンモニウムクロリド
ＡＡＣ：アクリル酸
【００５７】
（表４）
2010222505.tif 000013
【実施例１】
【００５８】
表４に記載の水溶性高分子粉末試料−１〜試料−５を水で溶解し０．２重量％の水溶液を調製し汚泥の脱水試験を行った。下水余剰汚泥（ｐＨ６．７０、全ｓｓ分３３，２００ｍｇ／Ｌ）を２００ｍＬポリビーカーに採取し、表４の試料−１〜試料−５を汚泥の固形分に対して１．２％添加し、それぞれビーカー移し変え攪拌２０回行った後、Ｔ−１１７８Ｌのナイロン濾布で濾過し、１０秒後の濾液量の測定、及びフロック強度（大きさ）を目視により測定した。その後５０秒間濾過した汚泥をプレス圧３Ｋｇ／ｍ2で１分間脱水する。その後、ケ−キ含水率（１０５℃で２０ｈｒ乾燥）を測定した。結果を表５に示す。
【００５９】
（比較例１）
表４の比較試料、比較−３〜比較−１１を用い、実施例１〜５と同様な操作によって試験した。結果を表５に示す。
【００６０】
比較−３、４は、水溶性高分子（Ａ）の電荷内包率が３５％未満、比較試料−５は単独の試料であり、比較６〜比較−１１は、水溶性高分子（Ｂ）、（Ｃ）、（Ｄ）の１種以上を欠いた混合物である。試料−１〜試料−５は比較−３〜比較−１１に比べて優れた効果を示した。
【００６１】
（表５）
2010222505.tif 000014
ケーキ含水率：質量％、１０秒後濾液量：ｍＬ、フロック強度：ｍｍ